(57)【要約】【課題】下地材へ施工しやすく、下地の色止めが可能で、かつ表面に乾式内装材や湿式内装材を施工しやすい下地処理用シートを提供すること。【解決手段】合成樹脂繊維及びパルプを含み、坪量が３０ｇ／ｍ2未満である不織布層の下面に、合成樹脂フィルム層と、粘着剤層とが順次積層されてなる下地処理用シート。前記不織布層がポリオレフィン及びパルプを含む湿式混合不織布で構成される。前記粘着剤層の下面に離型性シート層が積層されてなることが好ましい。【選択図】図１
2011140847.tif 000002
【特許請求の範囲】
【請求項１】
合成樹脂繊維及びパルプを含み、坪量が３０ｇ／ｍ2未満である不織布層の下面に、合成樹脂フィルム層と、粘着剤層とが順次積層されてなる下地処理用シート。
【請求項２】
前記不織布層がポリオレフィン及びパルプを含む湿式混合不織布で構成される請求項１記載の下地処理用シート。
【請求項３】
前記ポリオレフィンがポリプロピレンである請求項２記載の下地処理用シート。
【請求項４】
前記粘着剤層が非水溶性粘着剤からなる請求項１〜３いずれか記載の下地処理用シート。
【請求項５】
前記不織布層と合成樹脂フィルム層とがドライラミネート法で積層されてなる請求項１〜４いずれか記載の下地処理用シート。
【請求項６】
粘着剤層の下面に離型性シート層が積層されてなる請求項１〜５いずれか記載の下地処理用シート。
【発明の詳細な説明】
【技術分野】
【０００１】
本発明は、建材の下地処理に適したシートに関する。
【背景技術】
【０００２】
現在の一戸建て、マンション等の内装材に使用されている下地材としては、石膏ボード、コンクリートパネル、木材等が主流を占めている。そして、その表面の仕上げ内装材（化粧材）として、作業が簡単で、施工が早い点で、壁紙、ビニールクロス等の乾式内装材が使用されることが多い。また、内装材としては、シックハウス症候群の問題が少なく、調湿性、呼吸性、防災性等が優れる点から、漆喰、繊維壁、じゅらく壁、土壁等の湿式内装材も見直されている。
【０００３】
前記のような乾式内装材や湿式内装材を施工するに当たり、下地材の表面にあらかじめ下地処理を施しておくことが一般的である。例えば、不織布等の透水性がある壁面下地処理用シートを下地処理後の壁面に貼り合わせ、その上から仕上げ塗り塗工する方法が知られている（特許文献１）。しかしながら、このように透水性があると、仕上げ塗り材の水分等の影響で施工が困難になったり、下地処理用のボードの継ぎ目等で色むらが発生したり、仕上げ塗り材中の着色成分が下地材へ移行したりする等の問題がある。
【０００４】
そこで、下地処理としては、下地材の表面に内装材を固定させる役割に加えて、下地材から生じるアクを止めたり、下地材のサビ止めや色止め、下地材への防水処理、アルカリ止め等の様々な目的に対応した処理が施されている。このような下地処理には「プライマー」と呼ばれる、合成樹脂を含む液状の処理剤が下地材の表面に塗布されることが多い。例えば、シーリング材面との付着性に優れ、さらに、耐衝撃性等に優れた塗膜が形成できる液状のプライマーが知られている（特許文献２、３参照）。
【０００５】
しかしながら、液状のプライマーを用いる下地処理方法では、下地材及び内装材の種類を考慮して、多くの種類のプライマーの中から適当なプライマーを選択する必要があり、また、液状物であるため乾燥、養生のための工期も必要となるだけでなく、施工を仕上がりよく行うには作業者の知識と経験に依存する部分が多く、工期の延長、工賃のコスト増加の原因となっていた。
【０００６】
また、壁側繊維層と、該壁側繊維層に積層された防湿層と、該防湿層に積層された表側繊維質層とを備えている壁面下地処理用シートが知られている（特許文献４）。この壁面下地処理用シートは、仕上げ塗り塗工までの施工時間の短縮と省力化とを可能としたものであり、表側繊維質層の坪量が３０ｇ／ｍ2以上、かつ２００ｇ／ｍ2以下であることを特徴としている。また、壁側繊維質層に水溶性の接着剤を塗布したり積層することで壁への接着を行っている。
【先行技術文献】
【特許文献】
【０００７】
【特許文献１】特開２００４−１９７３２７号公報
【特許文献２】特許第４２２００３５号公報
【特許文献３】特許第４２６４１４７号公報
【特許文献４】特開２００８−１５６８８２号公報
【発明の概要】
【発明が解決しようとする課題】
【０００８】
本発明者は、前記事情に鑑み、下地材の種類及び内装材の種類によらずに良好に施工でき、特に、湿式内装材を塗工する場合に、出隅、入隅等の凹凸部でも塗工がしやすく、湿式内装材の塗装断面を薄くしても乾燥後に面割れないような下地処理用シートを開発することを目指して鋭意検討した。その結果、特許文献４に記載のように湿式内装材を塗布するために坪量３０ｇ／ｍ2以上は必要とされていた不織布層について、その坪量をさらに低減させることで、湿式内装材の滑りが良好となり、塗装断面を薄くすることが容易にでき、しかも施工に必要となる湿式内装材の量も少なくてよく、そのため壁側に繊維質層等の構成を有する特許文献４のシートと比べて、シートの構成をより簡略化することも可能になることを初めて見出し、本発明を完成させた。
【０００９】
即ち、本発明の課題は、下地材へ施工しやすく、下地の色止めが可能で、かつ表面に乾式内装材や湿式内装材を施工しやすい下地処理用シートを提供することにある。
【課題を解決するための手段】
【００１０】
即ち、本発明の要旨は、
〔１〕合成樹脂繊維及びパルプを含み、坪量が３０ｇ／ｍ2未満である不織布層の下面に、合成樹脂フィルム層と、粘着剤層とが順次積層されてなる下地処理用シート、
〔２〕前記不織布層がポリオレフィン及びパルプを含む湿式混合不織布で構成される前記〔１〕記載の下地処理用シート、
〔３〕前記ポリオレフィンがポリプロピレンである前記〔２〕記載の下地処理用シート、
〔４〕前記粘着剤層が非水溶性粘着剤からなる前記〔１〕〜〔３〕いずれか記載の下地処理用シート、
〔５〕前記不織布層と合成樹脂フィルム層とがドライラミネート法で積層されてなる前記〔１〕〜〔４〕いずれか記載の下地処理用シート、
〔６〕粘着剤層の下面に離型性シート層が積層されてなる前記〔１〕〜〔５〕いずれか記載の下地処理用シート
に関する。
【発明の効果】
【００１１】
本発明の下地処理用シートを用いることで、下地材及び乾式内装材又は湿式内装材を、これらの種類に関わらず、いずれも簡単に施工することができる。特に湿式内装材を施工する場合、湿式内装材のすべりがよく、シートの厚みを薄くすることが容易にでき、また、塗装に必要な湿式内装材の量も少なくてすむため、出隅、入隅等の凹凸部でも塗工がしやすく、湿式内装材の塗装断面を薄くしても乾燥後に面割れないような施工を行うことができる。また、下地の色止めも可能であり、仕上がりのよい施工を行うことができる。また、本発明の下地処理用シートは、乾式のシート状物であり直接下地材に手で貼り付けることが可能で、液状のプライマーと比べて、塗布等の手間がかからず、乾燥、養生等の期間も不要であり、工期が短くてよいためコストの削減も可能になる。
【図面の簡単な説明】
【００１２】
【図１】図１は、本発明の下地処理用シートの概略説明図を示す。
【発明を実施するための形態】
【００１３】
以下、本発明の実施の形態について説明する。
本発明の下地処理用シートは、図１に示すように、合成樹脂繊維及びパルプを含む不織布層２の下面に、合成樹脂フィルム層３と、粘着剤層４が順次積層されてなる。
【００１４】
前記不織布層２は、合成樹脂繊維及びパルプを含む不織布で構成される。合成樹脂繊維としては、加水分解しにくく、耐薬品性に優れる点から、ポリエチレン、ポリプロピレン等のポリオレフィンから作製されたものであればよい。パルプとしては、吸水性のある人造繊維として利用可能なものであればよく、木材パルプ、非木材パルプ、古紙パルプのいずれでもよい。このような不織布層を構成する不織布としては、乾式内装材又は湿式内装材の付着力に優れる点から、ポリオレフィン及びパルプを含む湿式混合不織布が好ましい。なお、不織布の製造方法としては、合成樹脂繊維とパルプとを湿式抄造する等の公知の湿式不織布の製造手法によればよい。なお、合成樹脂繊維とパルプとの混合比率は、特に限定はない。前記不織布の坪量としては、３０ｇ／ｍ2未満である点に特徴がある。該坪量が前記範囲にあることで、湿式内装材のすべりが良好となり、湿式内装材の塗装断面を薄くすることが容易にでき、その場合にも塗布面割れが生じにく、結果として、施工に必要となる湿式内装材の量も少なくてすむという利点がある。
なお、前記不織布の破断強度、引張強度等については特に限定はない。前記不織布層２の厚みは、前記坪量となる厚みであればよく、例えば、０．０１〜０．５ｍｍの範囲が好適である。前記不織布としては、「サンモア１５」「サンモア２０」（商品名、三和製紙株式会社製）が好適なものとして挙げられる。
【００１５】
本発明においては、前記不織布層２により、その表面へ乾式内装材はもちろん、湿式内装材でも種類によらず容易に塗布することができる。従って、従来の液状のプライマーやビニールシート等の他のシート材を用いた場合に比べると、湿式内装材を厚塗りする必要がなく、軽量でも仕上がりのよい内装材の施工を行うことができる。
【００１６】
前記合成樹脂フィルム層３は、前記不織布層２と粘着剤層４との間に位置するシート状物である。合成樹脂フィルム層３としては、前記粘着剤層４との接着力が良好な材質のものであればよく、例えば、二軸延伸ポリプロピレンフィルム、無延伸ポリプロピレンフィルム等のＯＰフィルムが好ましい。また、ポリエチレンフィルム、ポリ塩化ビニルフィルム、ポリ塩化ビニリデンフィルム、ポリエステルフィルム、ポリカーボネートフィルム、ポリスチレンフィルム、ポリアクリロニトリルフィルム、エチレン酢酸ビニル共重合体フィルム、エチレン−ビニルアルコール共重合体フィルムフィルム等のフィルムも使用できる。該合成樹脂フィルム層の厚みは、手で変形させることができ、かつ手等で押圧した際に容易に破断したりしない程度の厚みであればよく、例えば、約０．０１〜０．１ｍｍの範囲が好適である。本発明においては、合成樹脂フィルム層３により、アクや水分の透過を防ぐことで、下地材のサビ止め、防水処理、アルカリ止めを行うことができ、さらには下地処理用シートの表面に付着する乾式内装材又は湿式内装材への色止めを行うこともできる。
【００１７】
前記不織布層２と合成樹脂フィルム層３との積層は、水系接着剤又は水分散系接着剤を用いたウェットラミネート、溶剤系接着剤又は反応系接着剤を用いたドライラミネート、ホットメルト接着剤を用いたホットメルトラミネート等のラミネート加工を用いて行うことができる。中でも、不織布層２と合成樹脂フィルム層３とを構成する素材の種類による影響を受け難く、貼り合わせ速度も速い点から、ドライラミネートを用いることが好ましい。なお、ドライラミネート用の接着剤の種類としては、ポリエステル系、ポリエーテル系等であればよく、特に限定はない。ラミネート加工の条件としては、不織布や合成樹脂フィルムが傷まない条件であればよく、特に限定はない。
【００１８】
前記粘着剤層４は、下地処理用シート１と下地材との貼付に用いられる層であり、例えば、天然ゴム、合成ゴム、アクリル樹脂、エチレン／酢酸ビニル共重合体、ポリウレタン、ポリエステル、シリコーンゴム、フッ素ゴム、ポリビニルブチラール等の従来から公知の感圧性の粘着剤で形成される。また、本発明では、気温差から壁の近辺に結露が生じて下地処理シートにも浸み込んだり、湿式内装材を使用した場合に湿式内装材から下地処理シートに水分が浸み込んだ場合でも、その粘着力に影響を受け難い観点から、非水溶性粘着剤が好ましい。ここで、「非水溶性」とは、水を含ませることで粘着力を喪失しないタイプの粘着剤をいう。該粘着剤には、例えば、粘着付与剤、粘着調整剤、老化防止剤、安定剤、着色剤等を含むことができる。粘着剤層４は、前記粘着剤を、前記合成樹脂フィルム層３の下部の表面にコーティング等により均一に付着されていればよい。付着方法としては公知の方法であればよく、特に限定はない。また、前記粘着剤層４の付着量としては、粘着剤のもつ粘着力、下地処理用シート表面に施工される内装材の重量等により決定されるため、一概に限定できないが、例えば、前記合成樹脂フィルム層３の面積に対して５〜１００ｇ／ｍ2となるような範囲が好適である。
【００１９】
また、前記粘着剤層４の下面には、該粘着剤層４の表面を汚れから保護するために、離型性シート層５が積層されていることが好ましい。離型性シート層５を剥がして、粘着剤層４を下地材の表面に貼付することで、本発明の下地処理用シート１を下地材の表面に固定できる。離型性シート層５は、例えば、シリコーン、ワックス、フッ素樹脂等の離型剤で処理した紙や合成樹脂や紙を成形したシート状物である。該離型性シート層５の厚みは、剥がしやすい点からは厚い方がよく、保存スペースの点からは薄い方がよく、一概に限定できないが、０．０５〜２ｍｍの範囲であればよい。
【００２０】
前記粘着剤層４の下面に離型性シート層５を積層された本発明の下地処理用シートは、巻回されることで省スペースに保存でき、使用時に必要な大きさにハサミ等で切断することで利用し易くすることができる。また、予め、所望の形状、大きさに切断しておいてもよい。
【００２１】
前記の構成を有する本発明の下地処理用シート１は、薄く、軽く、紙のように変形させやすく、さらにはハサミ等で容易に切断できるものである。そして、本発明の下地処理用シート１は、粘着層４を有することで各種の下地材の表面に手で押圧することで施工が簡単にでき、特定の組成と坪量を有する不織布層２を有することにより下地処理用シート１表面への乾式又は湿式の内装材の付着性にも優れるため、従来の液状プライマーのように下地材や内装材の種類に応じて適当なものを選択する煩雑さがない。特に、湿式内装材を塗工する場合には、湿式内装材のすべりが良好であり、湿式内装材の塗装断面を薄くしやすく、その場合にも塗布面割れが生じにくくなり、結果として、施工に必要となる湿式内装材の量も少なくてすむ。そして、合成樹脂フィルム層３により、下地材と内装材との水分等の行き来を遮断することでアクや水分の透過を防ぎ、下地材のサビ止め、防水処理、アルカリ止め、さらには下地処理用シートの表面に付着する乾式内装材又は湿式内装材への色止めを行うことができる。
【００２２】
本発明の下地処理用シート１の施工方法としては、例えば、以下のように行うことができる。ます、下地処理用シート１から離型性シート５を剥がし、むき出しにした粘着層４を下地材の表面に貼り合わせ、手等で押圧して粘着させる。凹凸のある下地材表面では、下地処理用シート１同士を一部が重なりあうようにして貼り合わせることで、素早く施工することができる。本発明の下地処理用シート１は薄いため、重ね貼りした場合でも、該シート１の表面に内装材を施工すると重ね貼りした部分の段差は目立たなくなる。
次いで、下地処理用シート１の不織布層２の表面に内装材を施工する。乾式内装材の場合、接着剤等を不織布層２表面に塗布した後、乾式内装材を貼り合わせればよい。本発明の下地処理用プラマーシート１は、不織布層２を構成する不織布の坪量が少ないため、接着剤の量も少なくても確りと内装材を固着することができる。また、湿式内装材の場合、不織布層２表面に、湿式内装材を塗工すればよい。本発明の下地処理用シート１は、不織布層２を構成する不織布の坪量が少ないため、湿式内装材をひっかかりなく、すべりよく塗装することができ、かつ塗装断面を薄くすることも容易にできる。
なお、施工した乾式内装材又は湿式内装材の状態が安定してから、その表面に、必要に応じて本発明の下地処理用シート１を貼り合わせ、さらに同一又は別の内装材を施工することもできる。
【００２３】
なお、本発明では下地材として、石膏ボード、コンクリートパネル、木材等が好適に使用できる。また、本発明では内装材として、壁紙、ビニールクロス等の乾式内装材、漆喰、繊維壁、じゅらく壁、土壁、モルタル等の湿式内装材が好適に使用できる。
【実施例】
【００２４】
（実施例１）
湿式混合不織布として「サンモア１５」（商品名、三和製紙株式会社製、坪量１５ｇ／ｍ2）を用い、その下面に厚さ約０．０２ｍｍのＯＰフィルムをドライラミネートし、次いでＯＰフィルムの下面にアクリル系粘着剤を３０〜４０ｇ／ｍ2となるように層状に均一に塗布し、その下面に離型紙を積層して下地処理用シートを得た。
【００２５】
（試験例１）
実施例１で得られた下地処理用シートを約２５×２５ｃｍになるようにハサミで切り出し、離型紙を剥がして、粘着剤層をむき出しにし、その粘着剤層を石膏ボード、コンクリートパネル、合板等の市販されている各種の下地材の表面に手で押圧したところ、いずれの下地材の表面にも下地処理用シートを貼り付けることができた。また、コンクリートパネルや合板に貼り付けた下地処理用シートの表面に、さらに下地処理用シートを一部重なるように貼りすることもできた。
【００２６】
（試験例２〜１９）
試験例１において各種の下地材の表面に貼付した下地処理用シートの表面に各種の内装材を常法に従って施工した。内装材の状態が安定した後、その様子を下記基準に基づいて評価した。これらの結果を表１に示す。
【００２７】
「○」内装材が良好に固着している
「△」内装材の一部にヒビや剥がれがある
「×」内装材の多くの部分ヒビや剥がれがある
【００２８】
【表１】
2011140847.tif 000003
【００２９】
表１の結果より、実施例１で得られた下地処理用シートを用いることで、下地材、内装材の種類に関わらず、下地材の表面に内装材を施工できることがわかる。特に湿式内装材（繊維壁、土壁、じゅらく壁、漆喰）を、コテを用いて塗工すると、湿式内装材のすべりが良好で、のびもよく、薄く塗工することが簡単にでき、その結果、湿式内装材の量も少なくてすんだ。
【００３０】
なお、実施例１においてアクリル系粘着剤にかえてウレタン系粘着剤を用いた場合でも、実施例１の場合と同様に下地材、内装材の種類に関わらず施工できた。
【００３１】
（試験例２０）
不織布として「サンモア１５」（坪量１５ｇ／ｍ2）、「サンモア２０」（坪量２０ｇ／ｍ2）、「サンモア３０」（坪量３０ｇ／ｍ2）、「サンモア５０」（坪量５０ｇ／ｍ2）商品名、三和製紙株式会社製）を用いた以外は、実施例１と同様にして下地処理用シートを作製し、試験例１に従って合板に貼付した後、その表面に試験例２に従って湿式内装材としてバインダー量を少なくした漆喰を１ｍｍの厚みで塗布し、塗工した場合の感触及び漆喰の状態を評価した。その結果を表２に示す。
【００３２】
【表２】
2011140847.tif 000004
【００３３】
表２の結果より、不織布の坪量が１５、２０ｇ／ｍ2の場合と、３０、５０ｇ／ｍ2の場合とでは、湿式内装材の塗工しやすさ及び仕上がりの状態に違いがあり、１５、２０ｇ／ｍ2の場合が好ましいことがわかる。
【００３４】
（試験例２１）
試験例２の施工した繊維壁の表面の上に、さらに実施例１で得られた下地処理用シートを新たに貼り付け、その上に別の繊維壁を施工したところ、別の繊維壁（約１．５ｍｍ）も付着させることができた。下地処理用シートを含めた２種類の繊維壁の厚みは、約５ｍｍであり、液状のプライマーを用いた従来の繊維壁に比べて薄く施工することも可能であった。
【００３５】
（試験例２２）
２枚の合板が９０°に接するような出隅と入隅の表面上に、実施例１で得られた下地処理用シートを貼り付けたところ、該下地処理用シートは薄く、軽く、紙のように変形し易いものであったため、Ｌ字形に変形させたり、複数の下地処理用シートを重ねて貼ることで、隅のように貼り難い場所でもシワを生じることなくうまく貼ることができた。
次いで、下地処理用シートの表面に各種湿式内装材を塗工したところ、湿式内装材のすべりが良好で、のびもよいため、出隅部分、入隅部分でも薄く、きれいに塗工することができた。
【符号の説明】
【００３６】
１  下地処理用シート
２  不織布層
３  合成樹脂フィルム
４  粘着剤層
５  離型性シート
【図１】
2011140847.tif 000005